(57)【要約】      （修正有）【課題】非水電解液を用いた蓄電デバイスを提供する。【解決手段】式（１−１）又は式（１−２）で表されるスルファニルチオフェン化合物を含有する非水電解液用添加剤。2015191806.tif 000020【選択図】なし【特許請求の範囲】
【請求項１】
下記式（１−１）又は下記式（１−２）で表され、
最高被占分子軌道エネルギーが−６．８〜３．８ｅＶであり、かつ、最低空分子軌道エネルギーが−２．７〜０．０ｅＶであるスルファニルチオフェン化合物を含有する
ことを特徴とする非水電解液用添加剤。
【化１】
2015191806.tif 000012
式（１−１）中、Ｒ１、Ｒ２、Ｒ３、及び、Ｒ４は、それぞれ独立し、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。但し、Ｒ１、Ｒ２、Ｒ３、及び、Ｒ４のうち少なくとも１つは、１つ以上の水素原子がハロゲン原子で置換されていてもよい炭素数１〜６のアルキルチオ基、置換されていてもよいフェニルチオ基、又は、置換されていてもよいベンジルチオ基である。式（１−２）中、Ｒ５、Ｒ６、Ｒ７、Ｒ８、Ｒ９、及び、Ｒ１０は、それぞれ独立し、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。
【請求項２】
スルファニルチオフェン化合物として、下記式（２−１）で表される化合物及び／又は下記式（２−２）で表される化合物を含有する請求項１記載の非水電解液用添加剤。
【化２】
2015191806.tif 000013
式（２−１）中、Ｒ１１及びＲ１２は、それぞれ独立し、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。但し、Ｒ１１及びＲ１２のうち少なくとも１つは、１つ以上の水素原子がハロゲン原子で置換されていてもよい炭素数１〜６のアルキルチオ基、置換されていてもよいフェニルチオ基、又は、置換されていてもよいベンジルチオ基である。式（２−２）中、Ｒ１３は、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。
【請求項３】
スルファニルチオフェン化合物は、最高被占分子軌道エネルギーが−６．６〜１．８ｅＶである請求項１又は２記載の非水電解液用添加剤。
【請求項４】
スルファニルチオフェン化合物は、最低空分子軌道エネルギーが−１．５〜−０．３ｅＶである請求項１、２又は３記載の非水電解液用添加剤。
【請求項５】
スルファニルチオフェン化合物として、下記式（３）で表される化合物、下記式（４）で表される化合物、下記式（５）で表される化合物、下記式（６）で表される化合物、下記式（７）で表される化合物、及び、下記式（８）で表される化合物からなる群より選択される少なくとも１種を含有する請求項１、２、３又は４記載の非水電解液用添加剤。
【化３】
2015191806.tif 000014
【化４】
2015191806.tif 000015
【化５】
2015191806.tif 000016
【化６】
2015191806.tif 000017
【化７】
2015191806.tif 000018
【化８】
2015191806.tif 000019
【請求項６】
請求項１、２、３、４又は５記載の非水電解液用添加剤、非水溶媒、及び、電解質を含有する非水電解液。
【請求項７】
非水溶媒は、非プロトン性溶媒を含有する請求項６記載の非水電解液。
【請求項８】
非プロトン性溶媒は、環状カーボネート、鎖状カーボネート、脂肪族カルボン酸エステル、ラクトン、ラクタム、環状エーテル、鎖状エーテル、スルホン、及び、これらのハロゲン誘導体からなる群より選択される少なくとも１種を含有する請求項７記載の非水電解液。
【請求項９】
電解質は、リチウム塩を含有する請求項６、７又は８記載の非水電解液。
【請求項１０】
リチウム塩は、ＬｉＡｌＣｌ４、ＬｉＢＦ４、ＬｉＰＦ６、ＬｉＣｌＯ４、ＬｉＡｓＦ６、及び、ＬｉＳｂＦ６からなる群より選択される少なくとも１種を含有する請求項９記載の非水電解液。
【請求項１１】
請求項６、７、８、９又は１０記載の非水電解液、正極、及び、負極を備えた蓄電デバイス。
【請求項１２】
蓄電デバイスがリチウムイオン電池である請求項１１記載の蓄電デバイス。
【請求項１３】
蓄電デバイスがリチウムイオンキャパシタである請求項１１記載の蓄電デバイス。
【発明の詳細な説明】
【技術分野】
【０００１】
本発明は、非水電解液用添加剤に関する。また、本発明は、該非水電解液用添加剤を用いた非水電解液、及び、該非水電解液を用いた蓄電デバイスに関する。
【背景技術】
【０００２】
近年、環境問題の解決、持続可能な循環型社会の実現に対する関心が高まるにつれ、リチウムイオン電池に代表される非水電解液二次電池の研究が広範囲に行われている。なかでも、リチウムイオン電池は高い使用電圧とエネルギー密度から、ノート型パソコン、携帯電話等の電源として用いられている。これらのリチウムイオン電池は、鉛電池やニッケルカドミウム電池と比較してエネルギー密度が高く、高容量化の実現が期待されている。
しかしながら、リチウムイオン電池には、充放電サイクルの経過に伴って電池の容量が低下するという問題がある。これは、長期間の充放電サイクルの経過に伴い、電極反応による電解液の分解や電極活物質層への電解質の含浸性の低下、更にリチウムイオンのインターカレーション効率の低下が生じること等が要因に挙げられる。
【０００３】
充放電サイクルの経過に伴う電池の容量の低下を抑制する方法として、電解液に各種添加剤を加える方法が検討されている。添加剤は、最初の充放電時に分解され、電極表面上に固体電解質界面（ＳＥＩ）と呼ばれる被膜を形成する。ＳＥＩは、充放電サイクルの最初のサイクルにおいて形成するため、電解液の分解に電気が消費されることはなく、リチウムイオンはＳＥＩを介して電極を行き来することができる。すなわち、ＳＥＩの形成は充放電サイクルを繰り返した場合の非水電解液二次電池等の蓄電デバイスの劣化を防ぎ、電池特性、保存特性又は負荷特性等を向上させることに大きな役割を果たすと考えられている。
【０００４】
ＳＥＩを形成する電解液用添加剤として、例えば、特許文献１〜３には、環状モノスルホン酸エステル、特許文献４には、含硫黄芳香族化合物、特許文献５にはジスルフィド化合物、特許文献６〜９にはジスルホン酸エステルがそれぞれ開示されている。
また、特許文献１０〜１３には、ビニレンカーボネートやビニルエチレンカーボネートを含有する電解液が開示されており、特許文献１４、１５には、１，３−プロパンスルトンやブタンスルトンを含有する電解液が開示されている。
【先行技術文献】
【特許文献】
【０００５】
【特許文献１】特開昭６３−１０２１７３号公報
【特許文献２】特開２０００−００３７２４号公報
【特許文献３】特開平１１−３３９８５０号公報
【特許文献４】特開平０５−２５８７５３号公報
【特許文献５】特開２００１−０５２７３５号公報
【特許文献６】特開２００９−０３８０１８号公報
【特許文献７】特開２００５−２０３３４１号公報
【特許文献８】特開２００４−２８１３２５号公報
【特許文献９】特開２００５−２２８６３１号公報
【特許文献１０】特開平０４−８７１５６号公報
【特許文献１１】特開平０５−７４４８６号公報
【特許文献１２】特開平０８−４５５４５号公報
【特許文献１３】特開２００１−６７２９号公報
【特許文献１４】特開昭６３−１０２１７３号公報
【特許文献１５】特開平１０−５０３４２号公報
【発明の概要】
【発明が解決しようとする課題】
【０００６】
電解液に用いる添加剤によって電極表面に被膜として形成する固体電解質界面（ＳＥＩ）は、サイクル特性、充放電効率、内部抵抗等、多くの電池特性に深く関与している。
例えば、特許文献１０〜１５に開示されているビニレンカーボネート系化合物やスルトン系化合物を添加剤として用いた電解液は、負極表面上に電気的還元分解を生じて生成したＳＥＩによって、不可逆的容量低下を抑制することが可能となっている。しかしながら、これらの化合物は、負極に対しては作用するものの、正極に対しての効果は小さいため、正極表面上では電解液の分解反応によりガスが発生しやすかった。更に、高温条件下では電解液の分解反応が起きやすいため、多量のガスが発生するという問題があった。ガスの発生によりリチウムイオン電池等の蓄電デバイスに膨れが生じるため、安全性の観点から、ガスの発生を抑制することが求められていた。
【０００７】
本発明は、蓄電デバイスに用いた場合に、電極表面上に安定な固体電解質界面（ＳＥＩ）を形成し、正極上での電解液分解に伴うガスの発生を抑制することができる非水電解液用添加剤を提供することを目的とする。また、本発明は、該非水電解液用添加剤を用いた非水電解液、及び、該非水電解液を用いた蓄電デバイスを提供することを目的とする。
【課題を解決するための手段】
【０００８】
本発明は、下記式（１−１）又は下記式（１−２）で表され、最高被占分子軌道エネルギーが−６．８〜３．８ｅＶであり、かつ、最低空分子軌道エネルギーが−２．７〜０．０ｅＶであるスルファニルチオフェン化合物（以下、「本発明にかかるスルファニルチオフェン化合物」ともいう）を含有する非水電解液用添加剤である。
なお、本発明の非水電解液用添加剤は、本発明にかかるスルファニルチオフェン化合物のみを含有するものに限定されず、本発明の目的を損なわない範囲で、他の成分を含有してもよい。
【０００９】
【化１】
2015191806.tif 000002
【００１０】
式（１−１）中、Ｒ１、Ｒ２、Ｒ３、及び、Ｒ４は、それぞれ独立し、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。但し、Ｒ１、Ｒ２、Ｒ３、及び、Ｒ４のうち少なくとも１つは、１つ以上の水素原子がハロゲン原子で置換されていてもよい炭素数１〜６のアルキルチオ基、置換されていてもよいフェニルチオ基、又は、置換されていてもよいベンジルチオ基である。式（１−２）中、Ｒ５、Ｒ６、Ｒ７、Ｒ８、Ｒ９、及び、Ｒ１０は、それぞれ独立し、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。
以下に本発明を詳細に説明する。
【００１１】
本発明者らは、非水溶媒を用いた電解液に、これまで非水電解液用添加剤として用いられることがなかった特定のスルファニルチオフェン化合物を添加することにより、蓄電デバイスに用いた場合に、電極表面上に安定な固体電解質界面（ＳＥＩ）を形成することを見出した。その結果、高温条件下においても正極上での電解液の分解に伴うガス発生を抑制することができることを見出し、本発明を完成させるに至った。
【００１２】
本発明にかかるスルファニルチオフェン化合物を非水電解液用添加剤として用いることにより、ガス発生が抑制される理由としては、以下のように考えられる。
本発明にかかるスルファニルチオフェン化合物は、チオフェン環に隣接する硫黄原子を持つことから電子供与性が高く、電気化学的酸化反応を受けやすい。したがって、電解液中の溶媒等より先に該スルファニルチオフェン化合物が分解し、電極表面上に固体電解質界面（ＳＥＩ）と呼ばれる被膜を形成し、その結果、正極上での電解液中の溶媒等の分解を効果的に防ぎ、ガス発生を抑制することが可能となると考えられる。また、定かではないが、複数個の硫黄原子を分子内に含むため、電気的分解により正極に形成されるＳＥＩは硫黄原子がより密集したものとなり、電解液の分解を効果的に防ぐことができると考えられる。
なお、本発明にかかるスルファニルチオフェン化合物は、非水電解液用添加剤として電解液中に添加され、電気的分解により電極表面上にＳＥＩを形成することで前記ガス発生の抑制等の効果を発揮するものであり、電解液中に添加せず、直接電極材料として用いたり、塗布等により電極表面にコーティングしたりした場合と比較して、顕著な効果が認められる。
【００１３】
本発明にかかるスルファニルチオフェン化合物は、前記式（１−１）又は前記式（１−２）で表される。
前記式（１−１）中、Ｒ１、Ｒ２、Ｒ３、及び、Ｒ４は、それぞれ独立し、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。但し、Ｒ１、Ｒ２、Ｒ３、及び、Ｒ４のうち少なくとも１つは、１つ以上の水素原子がハロゲン原子で置換されていてもよい炭素数１〜６のアルキルチオ基、置換されていてもよいフェニルチオ基、又は、置換されていてもよいベンジルチオ基である。
なお、本明細書において前記「それぞれ独立し」とは、「同一であってもよいし、異なっていてもよい」ことを意味する。
【００１４】
前記式（１−１）中、Ｒ１、Ｒ２、Ｒ３、及び、Ｒ４が、１つ以上の水素原子がハロゲン原子で置換されていてもよいアルキルチオ基である場合、該アルキルチオ基の炭素数が７以上であると、非水溶媒への溶解性が低下するおそれがある。前記アルキルチオ基の炭素数の好ましい下限は１であり、好ましい上限は３である。
【００１５】
前記式（１−１）中、Ｒ１、Ｒ２、Ｒ３、及び、Ｒ４で示される、１つ以上の水素原子がハロゲン原子で置換されていてもよい炭素数１〜６のアルキルチオ基が置換されている場合、３つ以上の水素原子がハロゲン原子で置換されていることが好ましい。また、ハロゲン原子としてフッ素原子で置換されていることが好ましい。
【００１６】
前記式（１−１）中、Ｒ１、Ｒ２、Ｒ３、及び、Ｒ４で示される、１つ以上の水素原子がハロゲン原子で置換されていてもよい炭素数１〜６のアルキルチオ基としては、例えば、メチルチオ基、エチルチオ基、ｎ−プロピルチオ基、イソプロピルチオ基、ｎ−ブチルチオ基、１−メチルエチルチオ基、ｎ−ペンチルチオ基、ｎ−へキシルチオ基、モノフルオロメチルチオ基、２−モノフルオロエチルチオ基、３−モノフルオロプロピルチオ基、４−モノフルオロブチルチオ基、５−モノフルオロペンチルチオ基、６−モノフルオロヘキシルチオ基、ジフルオロメチルチオ基、２，２−ジフルオロエチルチオ基、３，３−ジフルオロプロピルチオ基、４，４−ジフルオロブチルチオ基、５，５−ジフルオロペンチルチオ基、６，６−ジフルオロヘキシルチオ基、トリフルオロメチルチオ基、２，２，２−トリフルオロエチルチオ基、ペンタフルオロエチルチオ基、３，３，３−トリフルオロプロピルチオ基、４，４，４−トリフルオロブチルチオ基、５，５，５−トリフルオロペンチルチオ基、６，６，６−トリフルオロヘキシルチオ基、１，１，２，２，２−ペンタフルオロエチルチオ基、２，２，３，３，３−ペンタフルオロプロピルチオ基、３，３，４，４，４−ペンタフルオロブチルチオ基、４，４，５，５，５−ペンタフルオロペンチルチオ基、５，５，６，６，６−ヘキサフルオロヘキシルチオ基等が挙げられる。なかでも、メチルチオ基、エチルチオ基、２，２，２−トリフルオロエチルチオ基、１，１，２，２，２−ペンタフルオロエチルチオ基が好ましい。
【００１７】
前記式（１−１）中、Ｒ１、Ｒ２、Ｒ３、及び、Ｒ４が、置換されたフェニルチオ基又は置換されたベンジルチオ基である場合、置換基としては、例えば、１つ以上の水素原子がハロゲン原子で置換されていてもよい炭素数１〜６のアルキル基、１つ以上の水素原子がハロゲン原子で置換されていてもよい炭素数１〜６のアルコキシ基、ハロゲン原子等が挙げられる。なかでも、電気化学的還元を受けやすい低いＬＵＭＯエネルギーを示すこと等から、ハロゲン原子が好ましく、フッ素原子がより好ましい。
【００１８】
前記式（１−１）中、Ｒ１、Ｒ２、Ｒ３、及び、Ｒ４で示される、置換されていてもよいフェニルチオ基としては、例えば、フェニルチオ基、２−メチルフェニルチオ基、３−メチルフェニルチオ基、４−メチルフェニルチオ基、２−エチルフェニルチオ基、３−エチルフェニルチオ基、４−エチルフェニルチオ基、２−メトキシフェニルチオ基、３−メトキシフェニルチオ基、４−メトキシフェニルチオ基、２−エトキシフェニルチオ基、３−エトキシフェニルチオ基、４−エトキシフェニルチオ基、２−（ジメチルアミノ）フェニルチオ基、３−（ジメチルアミノ）フェニルチオ基、４−（ジメチルアミノ）フェニルチオ基、２−フルオロフェニルチオ基、３−フルオロフェニルチオ基、４−フルオロフェニルチオ基、２−クロロフェニルチオ基、３−クロロフェニルチオ基、４−クロロフェニルチオ基、２−ブロモフェニルチオ基、３−ブロモフェニルチオ基、４−ブロモフェニルチオ基等が挙げられる。なかでも、電気化学的還元を受けやすい低いＬＵＭＯエネルギーを示すこと等から、フェニルチオ基、２−フルオロフェニルチオ基、３−フルオロフェニルチオ基、４−フルオロフェニルチオ基であることが好ましく、フェニルチオ基、４−フルオロフェニルチオ基であることがより好ましい。
【００１９】
前記式（１−１）中、Ｒ１、Ｒ２、Ｒ３、及び、Ｒ４で示される、置換されていてもよいベンジルチオ基としては、例えば、ベンジルチオ基、２−メチルベンジルチオ基、３−メチルベンジルチオ基、４−メチルベンジルチオ基、２−エチルベンジルチオ基、３−エチルベンジルチオ基、４−エチルベンジルチオ基、２−メトキシベンジルチオ基、３−メトキシベンジルチオ基、４−メトキシベンジルチオ基、２−エトキシベンジルチオ基、３−エトキシベンジルチオ基、４−エトキシベンジルチオ基、２−（ジメチルアミノ）ベンジルチオ基、３−（ジメチルアミノ）ベンジルチオ基、４−（ジメチルアミノ）ベンジルチオ基、２−フルオロベンジルチオ基、３−フルオロベンジルチオ基、４−フルオロベンジルチオ基、２−クロロベンジルチオ基、３−クロロベンジルチオ基、４−クロロフェニルチオ基、２−ブロモフェニルチオ基、３−ブロモフェニルチオ基、４−ブロモフェニルチオ基等が挙げられる。なかでも、電気化学的還元を受けやすい低いＬＵＭＯエネルギーを示すこと等から、ベンジルチオ基、２−フルオロベンジルチオ基、３−フルオロベンジルチオ基、４−フルオロベンジルチオ基であることが好ましい。
【００２０】
前記式（１−１）中、Ｒ１、Ｒ２、Ｒ３、及び、Ｒ４で示される、ハロゲン原子としては、例えば、フッ素原子、塩素原子、臭素原子、ヨウ素原子等が挙げられる。なかでもフッ素原子が好ましい。
【００２１】
なお、但し、前記式（１−１）中、Ｒ１、Ｒ２、Ｒ３、及び、Ｒ４のうち少なくとも１つは、前記した１つ以上の水素原子がハロゲン原子で置換されていてもよい炭素数１〜６のアルキルチオ基、前記した置換されていてもよいフェニルチオ基、又は、前記した置換されていてもよいベンジルチオ基である。
【００２２】
式（１−２）中、Ｒ５、Ｒ６、Ｒ７、Ｒ８、Ｒ９、及び、Ｒ１０は、それぞれ独立し、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。
【００２３】
前記式（１−２）中の、Ｒ５、Ｒ６、Ｒ７、Ｒ８、Ｒ９、及び、Ｒ１０における、１つ以上の水素原子がハロゲン原子で置換されていてもよい炭素数１〜６のアルキルチオ基、置換されていてもよいフェニルチオ基、置換されていてもよいベンジルチオ基、及び、ハロゲン原子としては、それぞれ前記式（１−１）で例示したものと同様のものが挙げられる。
【００２４】
本発明の非水電解液用添加剤は、本発明にかかるスルファニルチオフェン化合物として、前記式（１−１）で表され、最高被占分子軌道エネルギーが−６．８〜３．８ｅＶであり、かつ、最低空分子軌道エネルギーが−２．７〜０．０ｅＶであるスルファニルチオフェン化合物、及び、前記式（１−２）で表され、最高被占分子軌道エネルギーが−６．８〜３．８ｅＶであり、かつ、最低空分子軌道エネルギーが−２．７〜０．０ｅＶであるスルファニルチオフェン化合物のうちの少なくともいずれか１種を含有すればよいが、２種以上を含有してもよい。
【００２５】
本発明の非水電解液用添加剤は、高温条件下における電解液の分解によるガス発生を抑制する効果により優れることから、本発明にかかるスルファニルチオフェン化合物として、下記式（２−１）で表される化合物及び／又は下記式（２−２）で表される化合物を含有することが好ましい。
【００２６】
【化２】
2015191806.tif 000003
【００２７】
式（２−１）中、Ｒ１１及びＲ１２は、それぞれ独立し、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。但し、Ｒ１１及びＲ１２のうち少なくとも１つは、１つ以上の水素原子がハロゲン原子で置換されていてもよい炭素数１〜６のアルキルチオ基、置換されていてもよいフェニルチオ基、又は、置換されていてもよいベンジルチオ基である。式（２−２）中、Ｒ１３は、水素原子、１つ以上の水素原子がハロゲン原子で置換されていてもよい炭素数１〜６のアルキルチオ基、置換されていてもよいフェニルチオ基、置換されていてもよいベンジルチオ基、又は、ハロゲン原子を示す。
【００２８】
前記式（２−１）中のＲ１１及びＲ１２、並びに、前記式（２−２）中のＲ１３における、１つ以上の水素原子がハロゲン原子で置換されていてもよい炭素数１〜６のアルキルチオ基、置換されていてもよいフェニルチオ基、置換されていてもよいベンジルチオ基、及び、ハロゲン原子としては、それぞれ前記式（１−１）で例示したものと同様のものが挙げられる。
【００２９】
本発明の非水電解液用添加剤は、高温条件下における非水電解液の分解によるガス発生を抑制する効果に更に優れることから、本発明にかかるスルファニルチオフェン化合物として、下記式（３）で表される化合物、下記式（４）で表される化合物、下記式（５）で表される化合物、下記式（６）で表される化合物、下記式（７）で表される化合物、及び、下記式（８）で表される化合物からなる群より選択される少なくとも１種を含有することが好ましい。
【００３０】
【化３】
2015191806.tif 000004
【００３１】
【化４】
2015191806.tif 000005
【００３２】
【化５】
2015191806.tif 000006
【００３３】
【化６】
2015191806.tif 000007
【００３４】
【化７】
2015191806.tif 000008
【００３５】
【化８】
2015191806.tif 000009
【００３６】
本発明にかかるスルファニルチオフェン化合物を製造する方法としては、例えば、スルファニルチオフェン骨格を有するグリニャール化合物とハロゲン化物との反応を行う方法等が挙げられる。具体的には例えば、前記式（５）で表されるスルファニルチオフェン化合物を製造する場合、ジエチルエーテル等の溶媒中で、スルファニルチオフェングリニャール化合物とクロロベンゼンとを反応させる方法等を用いることができる。
【００３７】
本発明にかかるスルファニルチオフェン化合物は、最高被占分子軌道（ＨＯＭＯ）エネルギーの下限が−６．８ｅＶ、上限が３．８ｅＶである。前記ＨＯＭＯエネルギーが−６．８ｅＶ未満であると、過剰な分解を起こし、正極表面に高い抵抗を示す被膜を形成するおそれがある。前記ＨＯＭＯエネルギーが３．８ｅＶを超えると、正極表面に安定なＳＥＩを形成することができなくなるおそれがある。前記ＨＯＭＯエネルギーの好ましい下限は−６．６ｅＶ、好ましい上限は１．８ｅＶである。
また、本発明にかかるスルファニルチオフェン化合物は、最低空分子軌道（ＬＵＭＯ）エネルギーの下限が−２．７ｅＶ、上限が０．０ｅＶである。前記ＬＵＭＯエネルギーが−２．７ｅＶ未満であると、過剰な分解を起こし、負極表面上に高い抵抗を示す被膜を形成するおそれがある。前記ＬＵＭＯエネルギーが０．０ｅＶを超えると、負極表面に安定なＳＥＩを形成することができなくなるおそれがある。前記ＬＵＭＯエネルギーの好ましい下限は−１．５ｅＶ、好ましい上限は−０．３ｅＶである。
なお、前記「最高被占分子軌道（ＨＯＭＯ）エネルギー」及び前記「最低空分子軌道（ＬＵＭＯ）エネルギー」は、半経験的分子軌道計算法であるＰＭ３と密度汎関数法であるＢ３ＬＹＰ法とを組み合わせて算出される。具体的に本発明では、Ｇａｕｓｓｉａｎ０３（Ｒｅｖｉｓｉｏｎ  Ｂ．０３、米ガウシアン社製ソフトウェア）を用いて算出された値を用いる。
【００３８】
本発明にかかるスルファニルチオフェン化合物は、電気化学的酸化を受けやすい高いＨＯＭＯエネルギー、電気化学的還元を受けやすい低いＬＵＭＯエネルギーを示す。更に、複数個の硫黄原子を化合物内に含むため、該スルファニルチオフェン化合物のうち少なくとも１種以上を含有する本発明の非水電解液用添加剤は、非水電解液二次電池等の蓄電デバイスに用いる非水電解液に添加された場合に、正極及び負極表面上に安定なＳＥＩを形成して電池特性等を改善することができる。前記ＨＯＭＯエネルギー及び前記ＬＵＭＯエネルギーの値が上述した範囲内であっても複数の硫黄原子を化合物内に含まない場合では電池特性等の改善効果は得られない。
【００３９】
本発明の非水電解液用添加剤、非水溶媒、及び、電解質を含有する非水電解液もまた、本発明の１つである。
【００４０】
本発明の非水電解液における本発明の非水電解液用添加剤の含有量の好ましい下限は０．００５質量％、好ましい上限は１０質量％である。本発明の非水電解液用添加剤の含有量が０．００５質量％未満であると、蓄電デバイスに用いた場合に電極表面での電気的分解によって安定なＳＥＩを充分に形成できなくなることがある。本発明の非水電解液用添加剤の含有量が１０質量％を超えると、溶解しにくくなるだけでなく非水電解液の粘度が上昇し、イオンの移動度を充分に確保できなくなるため、電解液の導電性等を充分に確保することができず、蓄電デバイスに用いた場合に放電特性及び充電特性等に支障をきたすことがある。本発明の非水電解液用添加剤の含有量のより好ましい下限は０．０１質量％である。
なお、本発明の非水電解液用添加剤は、単独で用いてもよいし、２種以上を組み合わせて用いてもよい。なお、本発明の非水電解液用添加剤を２種以上用いる場合の合計の含有量は、好ましい下限が０．００５質量％、好ましい上限が１０質量％である。
【００４１】
本発明の非水電解液は、必要に応じて、本発明の非水電解液用添加剤と共に、ビニレンカーボネート（ＶＣ）、フルオロエチレンカーボネート（ＦＥＣ）、１，３−プロパンスルトン（ＰＳ）等の一般的な添加剤を含有してもよい。
【００４２】
前記非水溶媒は、得られる非水電解液の粘度を低く抑える等の観点から、非プロトン性溶媒を含有することが好ましい。なかでも、環状カーボネート、鎖状カーボネート、脂肪族カルボン酸エステル、ラクトン、ラクタム、環状エーテル、鎖状エーテル、スルホン、及び、これらのハロゲン誘導体からなる群より選択される少なくとも１種を含有することが好ましい。なかでも、環状カーボネート、鎖状カーボネートがより好ましく用いられる。
【００４３】
前記非水溶媒としては、具体的には例えば、炭酸エチレン（ＥＣ）、炭酸プロピレン、炭酸ブチレン等の環状カーボネート、炭酸ジメチル、炭酸ジエチル（ＤＥＣ）、炭酸エチルメチル等の鎖状カーボネートや、酢酸メチル、酢酸エチル、プロピオン酸メチル、プロピオン酸エチル、酪酸メチル、イソ酪酸メチル、トリメチル酢酸メチル等の脂肪族カルボン酸エステルや、γ−ブチロラクトン等のラクトンや、ε−カプロラクタム、Ｎ−メチルピロリドン等のラクタムや、テトラヒドロフラン、２−メチルテトラヒドロフラン、テトラヒドロピラン、１，３−ジオキソラン等の環状エーテルや、１，２−エトキシエタン、エトキシメトキシエタン等の鎖状エーテルや、スルホラン等のスルホンや、４−フルオロ−１，３−ジオキソラン−２−オン、４−クロロ−１，３−ジオキソラン−２−オン、４，５−ジフルオロ−１，３−ジオキソラン−２−オン等のハロゲン誘導体等が挙げられる。これらの非水溶媒は、単独で用いてもよいし、２種以上を組み合わせて用いてもよい。
【００４４】
前記電解質は、リチウムイオンのイオン源となるリチウム塩を含有することが好ましい。なかでも、ＬｉＡｌＣｌ４、ＬｉＢＦ４、ＬｉＰＦ６、ＬｉＣｌＯ４、ＬｉＡｓＦ６、及び、ＬｉＳｂＦ６からなる群より選択される少なくとも１種を含有することが好ましく、ＬｉＢＦ４及び／又はＬｉＰＦ６を含有することがより好ましい。これらの電解質は、単独で使用してもよいし、２種以上を組み合わせて用いてもよい。なお、前記ＬｉＢＦ４、ＬｉＰＦ６が用いられる場合、非水溶媒としては、環状カーボネート及び鎖状カーボネートをそれぞれ１種以上混合することが好ましく、炭酸エチレン及び炭酸ジエチルを混合することがより好ましい。
【００４５】
本発明の非水電解液における前記電解質の濃度の好ましい下限は０．１ｍｏｌ／Ｌ、好ましい上限は２．０ｍｏｌ／Ｌである。前記電解質の濃度が０．１ｍｏｌ／Ｌ未満であると、非水電解液の導電性等を充分に確保することができず、蓄電デバイスに用いた場合に放電特性及び充電特性等に支障をきたすことがある。前記電解質の濃度が２．０ｍｏｌ／Ｌを超えると、粘度が上昇し、イオンの移動度を充分に確保できなくなるため、非水電解液の導電性等を充分に確保することができず、蓄電デバイスに用いた場合に放電特性及び充電特性等に支障をきたすことがある。前記電解質の濃度のより好ましい下限は０．５ｍｏｌ／Ｌ、より好ましい上限は１．５ｍｏｌ／Ｌである。
【００４６】
本発明の非水電解液、正極、及び、負極を備えた蓄電デバイスもまた、本発明の１つである。
図１は、本発明の蓄電デバイスの一例を模式的に示した断面図である。
図１において、蓄電デバイス１は、正極集電体２の一方面側に正極活物質層３が設けられてなる正極板４、及び、負極集電体５の一方面側に負極活物質層６が設けられてなる負極板７を有する。正極板４と負極板７とは、本発明の非水電解液８と非水電解液８中に設けたセパレータ９を介して対向配置されており、全体をラミネートフィルム１０で覆い、真空状態としている。
なお、図１では、蓄電デバイスとして扁平形ラミネート二次電池を示したが、本発明の蓄電デバイスはこの扁平形ラミネート二次電池に限定されない。
【００４７】
前記正極集電体２及び前記負極集電体５としては、例えば、アルミニウム、銅、ニッケル、ステンレス等の金属からなる金属箔を用いることができる。
【００４８】
前記正極活物質層３に用いる正極活物質としては、リチウム含有複合酸化物が好ましく用いられ、具体的には例えば、ＬｉＭｎＯ２、ＬｉＦｅＯ２、ＬｉＣｏＯ２、ＬｉＭｎ２Ｏ４、Ｌｉ２ＦｅＳｉＯ４等のリチウム含有複合酸化物が挙げられる。
【００４９】
前記負極活物質層６に用いる負極活物質としては、例えば、リチウムを吸蔵、放出することができる材料が挙げられる。このような材料としては、黒鉛、非晶質炭素等の炭素材料や、酸化インジウム、酸化シリコン、酸化スズ、酸化亜鉛、酸化リチウム等の酸化物材料等が挙げられる。
また、負極活物質として、リチウム金属、及び、リチウムと合金を形成することができる金属材料を用いることもできる。前記リチウムと合金を形成することができる金属としては、例えば、Ｃｕ、Ｓｎ、Ｓｉ、Ｃｏ、Ｍｎ、Ｆｅ、Ｓｂ、Ａｇ等が挙げられ、これらの金属とリチウムを含む２元又は３元からなる合金を用いることもできる。
これらの負極活物質は、単独で用いてもよいし、２種以上を組み合わせて用いてもよい。
【００５０】
前記セパレータ９としては、例えば、ポリエチレン、ポリプロピレン、フッ素樹脂等からなる多孔質フィルムを用いることができる。また、前記ラミネートフィルム１０としては、例えば、厚さ１２０μｍのものを使用することができるが、特に限定はされない。
【００５１】
本発明の蓄電デバイスは、リチウムイオン電池やリチウムイオンキャパシタとして好適に用いられる。
【発明の効果】
【００５２】
本発明によれば、蓄電デバイスに用いた場合に、電極表面上に安定な固体電解質界面を形成し、正極上での電解液の分解に伴うガスの発生を抑制することができる非水電解液用添加剤を提供することができる。また、本発明によれば、該非水電解液用添加剤を用いた非水電解液、及び、該非水電解液を用いた蓄電デバイスを提供することができる。
【図面の簡単な説明】
【００５３】
【図１】本発明の蓄電デバイスの一例を模式的に示した断面図である。
【発明を実施するための形態】
【００５４】
以下に実施例を掲げて本発明を更に詳しく説明するが、本発明はこれら実施例のみに限定されない。
【００５５】
（実施例１）
炭酸エチレン（ＥＣ）と炭酸ジエチル（ＤＥＣ）とを、ＥＣ：ＤＥＣ＝３０：７０の体積組成比で混合して得られた混合非水溶媒に、電解質としてＬｉＰＦ６を１．０ｍｏｌ／Ｌの濃度となるように溶解し、該混合非水溶媒と該電解質とからなる溶液全重量に対し、非水電解液用添加剤として前記式（３）で表される化合物（化合物１）を、含有割合が０．５質量％となるように添加し、非水電解液を調製した。
【００５６】
（実施例２）
化合物１の含有割合を１．０質量％となるようにしたこと以外は、実施例１と同様にして非水電解液を調製した。
【００５７】
（実施例３）
炭酸エチレン（ＥＣ）と炭酸ジエチル（ＤＥＣ）とを、ＥＣ：ＤＥＣ＝３０：７０の体積組成比で混合して得られた混合非水溶媒に、電解質としてＬｉＰＦ６を１．０ｍｏｌ／Ｌの濃度となるように溶解し、該混合非水溶媒と該電解質とからなる溶液全重量に対し、非水電解液用添加剤として前記式（４）で表される化合物（化合物２）を、含有割合が１．０質量％となるように添加し、非水電解液を調製した。
【００５８】
（実施例４）
炭酸エチレン（ＥＣ）と炭酸ジエチル（ＤＥＣ）とを、ＥＣ：ＤＥＣ＝３０：７０の体積組成比で混合して得られた混合非水溶媒に、電解質としてＬｉＰＦ６を１．０ｍｏｌ／Ｌの濃度となるように溶解し、該混合非水溶媒と該電解質とからなる溶液全重量に対し、非水電解液用添加剤として前記式（５）で表される化合物（化合物３）を、含有割合が１．０質量％となるように添加し、非水電解液を調製した。
【００５９】
（実施例５）
炭酸エチレン（ＥＣ）と炭酸ジエチル（ＤＥＣ）とを、ＥＣ：ＤＥＣ＝３０：７０の体積組成比で混合して得られた混合非水溶媒に、電解質としてＬｉＰＦ６を１．０ｍｏｌ／Ｌの濃度となるように溶解し、該混合非水溶媒と該電解質とからなる溶液全重量に対し、非水電解液用添加剤として前記式（６）で表される化合物（化合物４）を、含有割合が１．０質量％となるように添加し、非水電解液を調製した。
【００６０】
（実施例６）
炭酸エチレン（ＥＣ）と炭酸ジエチル（ＤＥＣ）とを、ＥＣ：ＤＥＣ＝３０：７０の体積組成比で混合して得られた混合非水溶媒に、電解質としてＬｉＰＦ６を１．０ｍｏｌ／Ｌの濃度となるように溶解し、該混合非水溶媒と該電解質とからなる溶液全重量に対し、非水電解液用添加剤として前記式（７）で表される化合物（化合物５）を、含有割合が１．０質量％となるように添加し、非水電解液を調製した。
【００６１】
（実施例７）
炭酸エチレン（ＥＣ）と炭酸ジエチル（ＤＥＣ）とを、ＥＣ：ＤＥＣ＝３０：７０の体積組成比で混合して得られた混合非水溶媒に、電解質としてＬｉＰＦ６を１．０ｍｏｌ／Ｌの濃度となるように溶解し、該混合非水溶媒と該電解質とからなる溶液全重量に対し、非水電解液用添加剤として前記式（８）で表される化合物（化合物６）を、含有割合が１．０質量％となるように添加し、非水電解液を調製した。
【００６２】
（比較例１）
化合物１を添加しなかったこと以外は、実施例１と同様にして非水電解液を調製した。
【００６３】
（比較例２）
化合物１に代えて、１，３−プロパンスルトンを含有割合が１．０質量％となるように添加したこと以外は、実施例１と同様にして非水電解液を調製した。
【００６４】
（比較例３）
化合物１に代えて、ビニレンカーボネート（ＶＣ）を含有割合が１．０質量％となるように添加したこと以外は、実施例１と同様にして非水電解液を調製した。
【００６５】
（比較例４）
ビニレンカーボネート（ＶＣ）の含有割合を２．０質量％となるようにしたこと以外は、比較例３と同様にして非水電解液を調製した。
【００６６】
（比較例５）
化合物１に代えて、フルオロエチレンカーボネート（ＦＥＣ）を含有割合が１．０質量％となるように添加したこと以外は、実施例１と同様にして非水電解液を調製した。
【００６７】
（比較例６）
フルオロエチレンカーボネート（ＦＥＣ）の含有割合を２．０質量％となるようにしたこと以外は、比較例５と同様にして非水電解液を調製した。
【００６８】
（比較例７）
化合物１に代えて、ベンゾチオフェンを含有割合が１．０質量％となるように添加したこと以外は、実施例１と同様にして非水電解液を調製した。
【００６９】
＜評価＞
（ＨＯＭＯエネルギー及びＬＵＭＯエネルギーの測定）
実施例で用いた化合物１〜６について、ＨＯＭＯ（最高被占分子軌道）エネルギー及びＬＵＭＯ（最低空分子軌道）エネルギーを測定するため、Ｇａｕｓｓｉａｎ０３ソフトウェアにより、半経験的分子軌道計算を行った。軌道計算により得られた化合物１〜６のＨＯＭＯエネルギー及びＬＵＭＯエネルギーを表１に示した。
【００７０】
【表１】
2015191806.tif 000010
【００７１】
表１より、本発明にかかるスルファニルチオフェン化合物（化合物１〜６）は、高いＨＯＭＯエネルギー、及び、低いＬＵＭＯエネルギーを有していることがわかる。そのため、化合物１〜６を非水電解液用添加剤として非水電解液二次電池等の蓄電デバイスに用いた場合、非水電解液の溶媒（例えば、環状カーボネートや鎖状カーボネート：ＨＯＭＯエネルギー約−８．２ｅＶ、ＬＵＭＯエネルギー約１．２ｅＶ）の分解よりも先に負極上での化合物１〜６の電気化学的還元、及び、正極上で化合物１〜６の電気化学的酸化が起こり、それぞれの電極上にＳＥＩが形成される。そのため、電解液中の溶媒の分解及びそれにより生じるガスの発生を抑制することが期待される。
以上より、本発明にかかるスルファニルチオフェン化合物は、充分に高いＨＯＭＯエネルギー、及び、充分に低いＬＵＭＯエネルギーを有しており、非水電解液二次電池等の蓄電デバイスの正極及び負極表面上に安定なＳＥＩを形成する新規の非水電解液用添加剤として有効であることを示している。
【００７２】
（電池膨れ及び内部抵抗比の測定）
正極活物質としてＬｉＭｎ２Ｏ４、及び、導電性付与剤としてカーボンブラックを乾式混合し、バインダーとしてポリフッ化ビニリデン（ＰＶＤＦ）を溶解させたＮ−メチル−２−ピロリドン（ＮＭＰ）中に均一に分散させ、スラリーを作製した。得られたスラリーを正極集電体となるアルミ金属箔（角型、厚さ２０μｍ）上に塗布した後、ＮＭＰを蒸発させることにより正極シートを作製した。得られた正極シート中の固形分比率は、質量比で、正極活物質：導電性付与剤：ＰＶＤＦ＝８０：１０：１０とした。
一方、負極シートとして、市販の黒鉛塗布電極シート（宝泉社製）を用いた。
負極シートと正極シートとを、ポリエチレンからなるセパレータを介して積層し、実施例及び比較例で得られた各非水電解液とともにラミネートフィルムからなる外装材に封入し、扁平形ラミネート二次電池を作製した。
得られた扁平形ラミネート型二次電池に対して、２５℃において、充電レートを０．３Ｃとして４．２Ｖに充電した。その後、扁平形ラミネート型二次電池を８５℃の恒温槽に入れ、充電状態を維持したまま２４時間保温（高温保存）した後取り出し、室温まで冷却した。
高温保存前後の扁平形ラミネート型二次電池の中心点の厚さを測定し、高温保存後の厚さから高温保存前の厚さを減ずることにより電池の膨れを求めた。結果を表２に示した。
また、高温保存後の扁平形ラミネート型二次電池の抵抗を測定し、高温保存後の抵抗を高温保存前の抵抗で除することにより内部抵抗比を求めた。結果を表２に示した。
【００７３】
【表２】
2015191806.tif 000011
【００７４】
表２から、本発明にかかるスルファニルチオフェン化合物を含有する実施例の非水電解液を用いた扁平形ラミネート型二次電池は、比較例の非水電解液を用いたラミネート型二次電池と比較して、電池膨れ及び内部抵抗比の評価結果が良好であり、正極及び負極表面に安定なＳＥＩを形成していることが分かる。なお、比較例７に用いたベンゾチオフェン（ＨＯＭＯエネルギー約−５．８８ｅＶ、ＬＵＭＯエネルギー約−０．６４ｅＶ）は、本発明にかかるスルファニルチオフェン化合物と同等のＨＯＭＯエネルギー及びＬＵＭＯエネルギーを有しているが、分子内に複数の硫黄原子を含まない構造であるため、正極及び負極表面に効果的なＳＥＩを形成できず電池特性等の改善効果が充分に得られなかったと考えられる。
【産業上の利用可能性】
【００７５】
本発明によれば、蓄電デバイスに用いた場合に、電極表面上に安定な固体電解質界面を形成し、正極上での電解液分解に伴うガスの発生を抑制することができる非水電解液用添加剤を提供することができる。また、本発明によれば、該非水電解液用添加剤を用いた非水電解液、及び、該非水電解液を用いた蓄電デバイスを提供することができる。
【符号の説明】
【００７６】
１  蓄電デバイス
２  正極集電体
３  正極活物質層
４  正極板
５  負極集電体
６  負極活物質層
７  負極板
８  非水電解液
９  セパレータ
１０  ラミネートフィルム
【図１】
2015191806.tif 000021